(57)【要約】【課題】本発明の課題は、低タック性及びその耐久性に加え、柔軟性においても優れる複合材料及びその成形品を提供することにある。【解決手段】本発明の複合材料は、１種以上の高分子材料からなる主材料と、主材料１００重量部に対して５重量部以上１００重量部以下の配合比で混練された、１種類以上の有機系フィラーを含むことを特徴とする。主材料は、高分子材料のうち熱可塑性又は熱硬化性のエラストマーが好ましく、特に好ましくはシリコーンゴムである。材料の硬度はタイプ Ａデュロメータ硬さ８５以下が好ましい。有機系フィラーの材質は、１種類以上の熱可塑性樹脂を含み、平均粒径は１μｍ〜５０μｍが好ましい。【選択図】図１
2019104848.tif 000002
【特許請求の範囲】
【請求項１】
１種類以上の高分子材料からなる主材料と、
該主材料１００重量部に対して５重量部以上１００重量部以下の配合比で混練された、１種類以上の有機系フィラーを含むことを特徴とする複合材料。
【請求項２】
該主材料は、熱可塑性又は熱硬化性のエラストマーであることを特徴とする、
請求項１に記載の複合材料。
【請求項３】
該主材料は、シリコーンゴムであることを特徴とする、
請求項１又は２に記載の複合材料。
【請求項４】
該主材料は、タイプ Ａデュロメータ硬さ８５以下であることを特徴とする、
請求項１乃至請求項３のいずれか１項に記載の複合材料。
【請求項５】
該有機系フィラーは、１種類以上の熱可塑性樹脂であることを特徴とする、
請求項１乃至請求項４のいずれか１項に記載の複合材料。
【請求項６】
該有機系フィラーの平均粒径は１μｍ〜５０μｍであることを特徴とする、
請求項１乃至請求項５のいずれか１項に記載の複合材料。
【請求項７】
該有機系フィラーは、分子構造中にヒドロキシ基、カルボニル基、アクリル基、酸無水物基のうち少なくとも１つの親水性官能基を有する材料であることを特徴とする、
請求項１乃至請求項６のいずれか１項に記載の複合材料。
【請求項８】
該有機系フィラーは、さらに接着性を付与する処理が施されることを特徴とする、
請求項１乃至請求項７のいずれか１項に記載の複合材料。
【請求項９】
請求項１乃至請求項８のいずれかの１項に記載の複合材料を成型して得られる成形品。
【請求項１０】
請求項１乃至請求項９のいずれかの１項に記載の複合材料を被覆部材として施される長尺品。
【発明の詳細な説明】
【技術分野】
【０００１】
本発明は、新規の複合材料及びその成形品に関し、詳しくは、医療始め様々な分野で用いられる、低タック性に優れる複合材料、及び、それを用いた成形品に関するものである。
【背景技術】
【０００２】
高分子材料からなる成形品の表面に低タック性や滑り性を発現させるための方法として、いくつか公知技術が知られている。
【０００３】
特許文献１では、特定のシリコーンゴムベースコンパウンドを、特定の有機過酸化物とアルキル系有機過酸化物との併用で硬化させた、押出成形用シリコーンゴム組成物が記載されている。
該シリコーンゴム組成物は、特定の有機過酸化物とアルキル系有機過酸化物を併用することで硬化速度が速くなり、ブルーミングや内部気泡の発生を防止、硬化後は低タック性に優れる成形品が得られるとされている。
【０００４】
また、特許文献２では、主材料である１種類以上の高分子材料と、特定の配合比、及び、特定の平均粒径の、１種類以上の無機粒子とを含む複合材料が記載されている。
【０００５】
特許文献３は、医療用ケーブルであり、ジャケットの上にさらに保護膜として、ふっ素樹脂とシリコーン樹脂が混合された樹脂層を施すことでケーブルのべたつきを軽減、低タック性を付与している。
【０００６】
しかし、上記特許文献のように、特定の材料を添加あるいは保護膜として施すことで、一定の低タック性が得られる一方、長期使用においては、添加した材料が脱落する、保護膜が剥離・劣化するなど、低タック性を維持できない問題が発生しており、低タック性の耐久性については依然として改善が切望されている。
【０００７】
さらに、特許文献１及び２のように、特定の材料を添加する場合、低タック性が得られる反面、柔軟性が悪化する問題が発生している。ケーブルの被覆材として使用する場合、ケーブルの操作性が悪化するなど、用途に応じて、低タック性及びその耐久性に加えて柔軟性の改善も切望とされている。
【先行技術文献】
【特許文献】
【０００８】
【特許文献１】特開２００２−１２９０１７号公報
【特許文献２】特開２０１０−５２９３号公報
【特許文献３】特開２０１６−１６３６８２号公報
【発明の概要】
【発明が解決しようとする課題】
【０００９】
本発明の課題は、低タック性及びその耐久性に加え、柔軟性においても優れる複合材料及びその成形品を提供することにある。
【課題を解決するための手段】
【００１０】
本発明の要旨は以下のとおりである。
【００１１】
（１）１種類以上の高分子材料からなる主材料と、主材料１００重量部に対して５重量部以上１００重量部以下の配合比で混練された、１種類以上の有機系フィラーを含む複合材料であることを特徴とする。
（２）好ましくは、主材料は、熱可塑性又は熱硬化性のエラストマーである。
（３）好ましくは、主材料は、シリコーンゴムである。
（４）好ましくは、主材料は、タイプ Ａデュロメータ硬さ８５以下である。
（５）好ましくは、有機系フィラーは、１種類以上の熱可塑性樹脂である。
（６）好ましくは、有機系フィラーの平均粒径は１μｍ〜５０μｍである。
（７）好ましくは、有機系フィラーは、分子構造中にヒドロキシ基、カルボニル基、アクリル基、酸無水物基のうち少なくとも１つの親水性官能基を有する材料である。
（８）好ましくは、有機系フィラーは、さらに接着性を付与する処理が施される。
（９）本発明の複合材料を成型して得られる成形品である。
【発明の効果】
【００１２】
本発明によれば、以下の顕著な効果が奏される。
【００１３】
（１）本発明の複合材料は、１種類以上の高分子材料からなる主材料に、特定量の有機系フィラーを混練することで、低タック性が発現する。
（２）主材料として、熱可塑性又は熱硬化性のエラストマー（特にシリコーンゴム）を用いる場合、低タック性に加え、柔軟性においても優れる。
（３）主材料の硬度が、タイプ Ａデュロメータ硬さ８５以下である場合、低タック性、柔軟性に加え、さらに長期使用における低タック性の耐久性に寄与する。
（４）有機系フィラーが１種類以上の熱可塑性樹脂の場合、成形時に溶解し主材料に対してアンカー効果が発現することから、長期使用において有機系フィラーの脱落等を防止し、低タック性の耐久性に寄与する。
（５）有機系フィラー及び又は無機系フィラーの平均粒径が１μｍ〜５０μｍの場合、成形品の表面に凹凸が発現し、低タック性に寄与する。
（７）有機系フィラーが、分子構造中に特定の親水性官能基を有する場合、長期使用において有機系フィラーの脱落等を防止し、低タック性の耐久性に寄与する。
（８）有機系フィラーに、さらに接着性を付与する処理を施す場合、主材料との接着性がさらに強固となり、長期使用において有機系フィラーの脱落等を防止し、低タック性の耐久性に寄与する。
（９）本発明の複合材料の成形品について、特に医療用ケーブルの被覆部材として用いられた場合、低タック性の向上及び柔軟性により操作性に優れる上、耐久性に優れることから低発塵性においても優れる。
【図面の簡単な説明】
【００１４】
【図１】本発明における複合材料のシート状成形品の表面状態（初期）
【図２】本発明における複合材料のシート状成形品の表面状態（耐久性試験後）
【図３】従来技術の複合材料のシート状成形品の表面状態（初期）
【図４】従来技術の複合材料のシート状成形品の表面状態（耐久性試験後）
【発明を実施するための形態】
【００１５】
本発明の複合材料及びその成形品を得る主たる態様としては、以下のようなものがある。
【００１６】
本発明の複合材料は、１種類以上の高分子材料からなる主材料と、
主材料１００重量部に対して５重量部以上１００重量部以下の配合比で混練された、１種類以上の有機系フィラーを含むことを特徴とする。
主材料、及び、有機系フィラーの配合比は、さらに好ましくは１０重量部以上７０重量部以下である。柔軟性及び生産性を鑑み、最も好ましくは２０重量部以上５０重量部以下である。
【００１７】
ここで主材料とは、本発明の複合材料のうち、最も含有量が多い材料を示す。
【００１８】
主材料は、１種類以上の高分子材料であれば特に限定されず、熱可塑性又は熱硬化性のエラストマー、熱可塑性又は熱硬化性樹脂等の合成樹脂であり、例えば、シリコーンゴム、ふっ素ゴム、ニトリルゴム、エチレンプロピレンゴム、ポリウレタンゴム又は樹脂、ポリオレフィンゴム又は樹脂、ポリ塩化ビニル樹脂、ふっ素樹脂等である。
柔軟性の観点において熱可塑性又は熱硬化性エラストマーが好ましく、汎用性、生産性、コスト等を鑑みて、特に好ましくはシリコーンゴムである。
【００１９】
主材料の硬度については特に限定しないが、タイプ Ａデュロメータ硬さ８５以下が好ましい。硬度はＪＩＳ規格Ｋ６２５３に準ずる。
主材料の硬度は、成形品にした際、タック性及び柔軟性に影響する。
タイプ Ａデュロメータ硬さは、より好ましくは３５〜８０であり、最も好ましくは５０〜７０である。
タイプ Ａデュロメータ硬さが３５以上では、低タック性に優れる上、柔軟性についても優れる。
タイプ Ａデュロメータ硬さが８５以下では、柔軟性に優れる上、少ないフィラーでタック性を発現させることができる。
【００２０】
有機系フィラーの材質は特に限定されないが、１種類以上の熱可塑性樹脂からなることを特徴とし、例えば、ポリオレフィン（ポリエチレン、ポリスチレン等）、アクリル樹脂、シリコーン樹脂、シリコーンオイル、ふっ素樹脂等である。
さらに好ましくは、上述の１種類以上の熱可塑性樹脂は、分子構造中にヒドロキシ基、カルボニル基、アクリル基、酸無水物基などのうち少なくとも１つの親水性官能基を有し、主材料との接着性に優れる材料である。
低タック性の観点において、最も好ましくはポリエチレン又はふっ素樹脂である。
【００２１】
ポリエチレンについて、超高分子ポリエチレン（分子量５００万以上）は特に、ふっ素樹脂と同等レベルの自己潤滑性を有し、低タック性を発現させる材料でるため好ましい。ポリエチレンは分子構造中に親水基を有する場合、主材料の高分子材料との接着性に優れる傾向がある。
【００２２】
接着性を有するふっ素樹脂（ＰＦＡ、ＥＴＦＥ等）は、ふっ素樹脂の中でも、例えば酸無水物基を有する材料である。
接着性を有することで、主材料との接着性が強固となり、長期使用において有機系フィラーの脱落が防止され、低タック性を維持、すなわち耐久性に優れる。
ふっ素樹脂は耐熱性、耐薬品の観点においても他の有機フィラーより優れており好ましいと言える。
【００２３】
主材料及び有機系フィラーに加え、必要に応じて補足的に無機系フィラーを含有しても良い。
【００２４】
無機系フィラーの材質は特に限定されないが、例えば、タルク（ケイ酸塩鉱物）、水酸化マグネシウム、炭酸カルシウム等である。
【００２５】
有機系フィラー及び無機系フィラー等の主材料以外の組み合わせについて、有機系フィラーを１種類のみ選択する他、その他のフィラーが多種類選択されても良い。
例えば、有機系フィラーのみ複数種類選択する場合、あるいは、有機系フィラー及び無機系フィラーを１種類ずつ選択する場合など、組み合わせは様々可能である。
【００２６】
有機系フィラー及び／又は無機系フィラーの平均粒子径（中位（メジアン）径、モード径及び体積平均径）について特に限定されないが、特に中位（メジアン）径で１μｍ〜５０μｍが好ましい。さらに好ましくは、５μｍ〜３０μｍであり、表面平滑性の観点を鑑みて、１０μｍ〜２０μｍが最も好ましい。ここで中位（メジアン）径、モード径及び体積平均径はＪＩＳ規格Ｚ８８２５に記載されたレーザ回折・散乱法を用いた粒子径分布測定装置で測定した値をいう。
平均粒径が１μｍ以上では、成形時にフィラーが埋没することなく、低タック性が発現する上、表面粗さが小さく、表面平滑性においても優れる。
平均粒径が５０μｍ以下では、表面平滑性に優れる上、低タック性においても優れる。
【００２７】
有機系フィラー及び／又は無機系フィラーの平均粒径は、単一粒径である必要はなく、複数の粒径が選択されてもよい。必要な低タック性、用いる材料等に応じて、適宜選択される。
【００２８】
粒径のばらつきについては、ばらつきが小さい方が表面平滑性に優れる。
また、粒径のばらつきについては粒子径分布がシャープである方がより表面平滑性に優れる。
【００２９】
本発明の複合材料は、さらに好ましくは、接着剤等により接着性を付与する処理がされる。
処理方法は特に限定されないが、シランカップリング処理又はプライマー処理である。
一般的に、シランカップリング処理又はプライマー処理は無機系材料と有機系材料の結合のために用いられるが、本発明は有機系材料同士の結合がなされる。
カップリング処理は特に限定しないが、例えば、エポキシ系シランカップリング剤、（メタ）アクリル系シランカップリング剤であり、特にビニルメトキシ系シランカップリング剤、ビニルエトキシ系シランカップリング剤が好ましい。
【００３０】
接着性を付与する処理、すなわちカップリング処理又はプライマー処理が施されることで、主材料及び有機フィラー、無機フィラーとの接着性が強固となり、長期使用においてフィラーの脱落が防止されるため、低タック性を維持、すなわち耐久性に優れる。
これは、有機系フィラーと、カップリング剤のヒドロキシ基同士が縮合し、カップリング処理された有機系フィラーと主材料とが結合することにより、有機系材料同士の結合を促し、接着性が付与されるものである。
【００３１】
本発明の複合材料は、様々な形態に成形され、成形品の構造は特に限定されず、例えば、シートの他、チューブ、電線被覆材等の長尺品である。
医療用ケーブルの被覆部材等の長尺体として用いられる場合、低タック性の向上により操作性に優れる上、長期使用における耐久性に優れることから低発塵性においても優れる。
【００３２】
本発明の複合材料の製造方法について特に限定されず、主材料と有機系フィラー及び／又は無機系フィラーは一般的な混練機にて混練される。
フィラーをカップリング処理又はプライマー処理する場合は、混練前に処理されることが好ましい。
主材料とフィラーは、均一に分散されるように混練されることが好ましく、フィラーの凝集を防ぐ目的で分散剤を使用しても良い。
【００３３】
また、シリコーンオイル等の粘度が高い材料（例えば、粘度１００〜１２００Ｐａ・Ｓ）を混ぜ、ペースト状にする事で、フィラー表面の凹凸が粘度の高い材料で覆われ隙間が埋まり接着性が向上する。また、フィラーの飛散防止となり作業性が改善され、好ましい。
【実施例】
【００３４】
以下、本発明の複合材料について、実施例を挙げさらに具体的に説明するが、本発明の範囲及び製造方法について、これらに限定されるものではない。
【００３５】
実施例及び従来例の構成と評価結果について、表１に示す。
【００３６】
実施例及び従来例の構成について、以下に示す。
【００３７】
主材料の材質はすべてシリコーンゴムであり、タイプ Ａデュロメータ硬さは３５〜８５である。
【００３８】
実施例１乃至１５は、有機系フィラーとしてふっ素樹脂を用いる。
本発明の特徴として、ふっ素樹脂は分子構造中に酸無水物基を有し、主材料のシリコーンゴムとの接着性に優れる材料である。
粒径は１〜５０μｍ、含有量は、主材料のシリコーンゴムが１００重量％に対し、５〜８０重量％である。
【００３９】
実施例１６乃至２１は、有機系フィラーとしてポリエチレンを用いる。
本発明の特徴として、ポリエチレンは分子量５００万以上の超高分子量ポリエチレンである。粒径、含有量は表１の通りであり、実施例２１は、さらに無機系フィラーを添加した材料である。
【００４０】
実施例２２乃至２６の特徴は、有機系フィラーを添加する前、接着処理を施すものである。
【００４１】
比較例１はシリコーンゴム単体の材料であり、従来例１はシリコーンゴムに無機系フィラー（炭酸カルシウム）を添加する材料である。
【００４２】
表１の評価項目及び評価方法について、以下に詳細を示す。
【００４３】
（１）表面粗さ（表面平滑性）の評価方法について
評価サンプルは、約２ｃｍ×約１０ｃｍのシート状の成形品である。
評価方法は、ＪＩＳ規格Ｂ０６０１に準拠し、測定機は、株式会社ミツトヨ製の表面粗さ計（ＳＶ３０００）を用い、Ｒａ、Ｒｚを測定する。
なお、測定条件は、測定力：０．７５ｍＮ、スタイラス：５μｍ／９０°、測定長さ：０．１＜Ｒａ≦２の場合は４．０ｍｍ、２＜Ｒａ≦１０場合は１２.５ｍｍである。    
測定データはｎ＝３の平均値である。
判定基準として、◎（Ｒａ：２以下、Ｒｚ：１２以下）、○（Ｒａ：２〜３、Ｒｚ：１２〜２０）、△（Ｒａ：３〜４、Ｒｚ：２０以上）、×（Ｒａ：４以上、Ｒｚ：２０以上）とする。
【００４４】
（２）低タック性の評価方法について
評価サンプルは、約３ｃｍ×約１０ｃｍのシート状の成形品である。
測定機は、新東科学株式会社製の静摩擦測定機（ポータブル摩擦計ＴＹＰＥ：９４ｉ−２）にて、硬質クロームメッキ面との静摩擦係数を測定する。
測定データは、ｎ＝５の平均値である。
判定基準として、◎（０．３以下）、○（０．３〜０．４）、△（０．４〜０．５）、×（０．５以上）である。
【００４５】
（３）低タック持続性（低タック性の耐久性）について
評価サンプルは、約２ｃｍ×約１０ｃｍのシート状の成形品である。
評価方法として、エタノールを含む不織布にて、往復約１３０回／分のスピードにて、サンプル表面をふき取り、サンプル表面の表面性が変化した回数を測定する。サンプル表面への押圧力は手で軽く握る程度とする。
判定基準として、◎（５０００回以上）、○（１０００〜５０００回）、△（５００〜１０００回）、×（５００回以下）とする。
【００４６】
（４）タイプ Ａデュロメータ硬さについて
評価サンプルは、約３ｃｍ×約１０ｃｍ×厚さ２ｍｍのシート状の成形品である。
評価方法は、ＪＩＳ規格Ｋ６２５３に準拠し、測定機は、高分子計器株式会社製のＡＳＫＥＲ  ＴＹＰＥ  Ａを用いる。測定条件は、ＪＩＳ規格Ｋ６２５３デュロメータタイプＡを用いる。測定データは、５回の測定値の中央値である。
判定基準について、◎（硬さ６５以下）、○（硬さ６５〜７０）、△（硬さ７０〜８５）、×（硬さ８５以上）である。
【００４７】
（表１）
2019104848.tif 000003
2019104848.tif 000004
2019104848.tif 000005
2019104848.tif 000006
【００４８】
表１より、実施例のすべてにおいて、比較例のシリコーンゴムと比べて低タック性に優れ、従来例の無機フィラー（炭酸カルシウム）を添加するシリコーンゴムに比べて、格段に低タック性の耐久性に優れていることが分かる。
【００４９】
表１の実施例の評価結果より、
主材料のシリコーンゴムのタイプ Ａデュロメータ硬さは高いほど、有機系フィラーの添加量は少なくても低タック性を発現し、特にタイプ Ａデュロメータ硬さ６０前後が低タック性及び柔軟性の両特性において優れていることが分かる。
【００５０】
有機系フィラーについて、実施例に用いた接着性に優れるふっ素樹脂及びポリエチレンは、低タック性及び柔軟性に加え、低タック性の耐久性においても優れることが分かる。
【００５１】
有機系フィラーの粒径は小さいほど表面平滑性に優れ、さらに含有量を多く添加すれば、低タック性が発現する。一方、粒径が大きいと少量の添加で低タック性が発現する。
【００５２】
有機系フィラーの含有量は多いほど、低タック性に優れる。
【００５３】
さらに、接着処理を施すと、低タック持続性（低タック性の耐久性）が非常に優れることが見てとれる。
図１は、本発明の複合材料のシート状成形品の表面状態（実施例２２）であり、図２は同成型品の低タック持続性の評価後（５０００回ふき取り後）の表面状態であり、表面状態に変化がないことが確認できる。
図３は、従来例１のシート状成形品における表面状態であり、図４は同成形品の低タック持続性の評価後の表面状態であり、３０回ほどのふき取りでフィラーが脱落し表面上に細孔や凹凸が多数見られるなど、低タック性の悪化を確認した。
【産業上の利用可能性】
【００５４】
本発明は、低タック性及びその耐久性、柔軟性に優れる複合材料及びその成形品であり、医療始め様々な分野で幅広く使用可能である。
【図１】
2019104848.tif 000007
【図２】
2019104848.tif 000008
【図３】
2019104848.tif 000009
【図４】
2019104848.tif 000010